СПОСОБ ПОЛУЧЕНИЯ СВЯЗУЮЩИХ ВЕЩЕСТВ

1. Способ получения связующих веществ путем сжигания смеси минерального сырья в шахтной печи с газификацией противотоком, отличающийся тем, что слои нефтеносного сланца и/или нефтеносного песка преобразуются путем целенаправленной агломерации в частицы определенного размера и консистентности, и водный компонент регулируют до менее чем 25% и пористость агломератов регулируют до 25% для механической стабилизации агломерата, и агломераты сжигают при температурах между 800°C и 1500°C при восстановительных условиях на протяжении всего процесса при лямбда <1 в вертикальной шахтной печи с газификацией противотоком в связующие вещества, и свойства связующих веществ регулируют целенаправленным добавлением СаО-содержащих веществ и/или серосодержащие компоненты нефтеносного песка и/или нефтеносного сланца связывают посредством СаО, который присутствует в и/или добавлен к исходному материалу.
2. Способ по п. 1, отличающийся тем, что нефтеносный сланец и/или нефтеносный песок целенаправленно измельчен перед агломерацией и/или нефтеносный сланец целенаправленно измельчен до определенного размера и добавлен к слою наряду с агломератами.
3. Способ по п. 1 или 2, отличающийся тем, что водный компонент агломератов составляет менее чем 12% и предпочтительно менее чем 7%.
4. Способ по п. 1, отличающийся тем, что агломераты имеют плотность в разрыхленном состоянии, по меньшей мере, 1.8 кг/л.
5. Способ по п. 1, отличающийся тем, что нефтеносный песок и/или нефтеносный сланец обработан мокрой агломерацией (влажная грануляция).
6. Способ по п. 1, отличающийся тем, что нефтеносный песок и/или нефтеносный сланец обработан агломерацией сжатия; то есть, аккумуляции частиц уплотнены путем применения давления.
7. Способ по п. 6, отличающийся тем, что в получении агломератов, применяют добавки для прессования.
8. Способ по п. 7, отличающийся тем, что добавки для прессования включают бумажные волокна, древесную муку, целлюлозу и/или другие углеродсодержащие веществ, которые способны к окислению в процессе горения.
9. Способ по п. 7 или 8, отличающийся тем, что добавки для прессования содержат слоистые силикаты/глинистые минералы, газобетонные грануляты, газобетоноподобные грануляты, вспученный перлит, пемза и/или дополнительные незначительные добавки состава различных частиц.
10. Способ по п. 6, отличающийся тем, что для агломерации сжатия применяют штамповочные прессы или валковые прессующие машины для сжатия или экструзионные прессы или медведки для экструзии.
11. Способ по п. 1, отличающийся тем, что для получения определенного качества связующего вещества, в способ добавляют внешнее сырье, которое включает кварцевый песок, известняк, глины, Са, Si, Fe и/или Al носители.
12. Способ по п. 1, отличающийся тем, что вторичное сырье добавлено в способ.
13. Способ по п.12, отличающийся тем, что вторичное сырье выбрано из группы, включающей зольную пыль, прокатную окалину, сталеплавельные порошки и/или шлаки.
14. Способ по п. 1, отличающийся тем, что алюминаты кальция, силикаты кальция и сульфат кальция регулируют в качестве характерных фаз продукта горения, т.е., полученного связующего вещества.
15. Способ по п. 1, отличающийся тем, что полученные гидравлические, латентно-гидравлические или пуццолановые связующие вещества измельчают и применяют в качестве связующих веществ в промышленности конструктивных и строительных материалов,
16. Способ по п. 15, отличающийся тем, что компонент негашеной извести связующего вещества гасят перед конечным применением.
17. Способ по п. 1, отличающийся тем, что углеродсодержащие вещества дозируют в способ.
18. Способ по п. 17, отличающийся тем, что количество углерод со держащих веществ сделано с избытком таким образом, что СОг, освобожденный во время горения и нейтрализации уменьшается с углеродом до СО в соответствии с равновесием Будуара.
19. Способ по п. 1, отличающийся тем, что добавки сырьевого материала выбраны так, что получают гидравлическое или латентно-гидравлическое связующее вещество, которое содержит, по меньшей мере, следующие ингредиенты:
СаО в пропорции 28-90%,
2
SiO в пропорции 10-70%,
2
3
AlO в пропорции 2-25%.
20. Способ по п. 1, отличающийся тем, что добавки сырьевого материала выбраны так, что получают пуццолановое связующее вещество, которое содержит, по меньшей мере, следующие ингредиенты:
СаО в пропорции 2-20%,
2
SiO в пропорции 55-90%,
2
3
AlO в пропорции 8-45%.
21. Способ по п. 1, отличающийся тем, что добавки сырьевого материала выбраны так, что получают алюминистое связующее вещество, которое содержит, по меньшей мере, следующие ингредиенты:
СаО в пропорции 28-60%,
2
SiO в пропорции 3-20%,
2
3
AlO в пропорции 40-70%.